(57)【要約】本発明は、式（Ｉ）［式中、Ｒ１、Ｒ２、Ｒ３およびＲ４は、それぞれ独立に、Ｃ１〜Ｃ４アルキル基または置換もしくは非置換フェニル基であり、このフェニル基は、Ｃ１〜Ｃ４アルキル基、Ｃ１〜Ｃ４アルコキシ基、ＣＮ、Ｆ、ＣＬ、Ｂｒ、ＮＯ２、ＣＦ３、Ｓ−Ｃ１〜Ｃ４アルキル、フェニルまたは（Ｃ１〜Ｃ２）アルキレンフェニルの群からの１、２、３または４個の置換基で置換されていることが可能であり、ただし、基Ｒ１、Ｒ２、Ｒ３またはＲ４の少なくとも１つは、前記置換または非置換フェニル基の１つである］のジケトピロロピロールに関する。    【化１８】2006506331.tif 000020
2006506331.tif 000002
【特許請求の範囲】
【請求項１】
式（Ｉ）
【化１】
2006506331.tif 000015
［式中、
Ｒ１、Ｒ２、Ｒ３、およびＲ４は、それぞれ独立に、Ｃ１〜Ｃ４アルキル基または置換もしくは非置換フェニル基であり、このフェニル基は、Ｃ１〜Ｃ４アルキル、Ｃ１〜Ｃ４アルコキシ、ＣＮ、Ｆ、Ｃｌ、Ｂｒ、ＮＯ２、ＣＦ３、Ｓ−Ｃ１〜Ｃ４アルキル、フェニルまたは（Ｃ１〜Ｃ２）アルキレンフェニルの群からの１、２、３または４個の置換基で置換されることが可能であり、ただし、基Ｒ１、Ｒ２、Ｒ３またはＲ４の少なくとも１つは、前記置換または非置換フェニル基の１つである］
のジケトピロロピロール。
【請求項２】
基Ｒ１およびＲ４が、同一であり、さらに基Ｒ２およびＲ３が同一である請求項１に記載のジケトピロロピロール。
【請求項３】
基Ｒ１、Ｒ２、Ｒ３およびＲ４が、それぞれ独立に、メチル、エチル、フェニル、あるいはメチル、エチル、メトキシ、エトキシ、ＣＮ、Ｆ、Ｃｌ、Ｓ−メチル、フェニルまたはベンジルの群の１または２個の置換基で置換されたフェニルである請求項１または２に記載のジケトピロロピロール。
【請求項４】
Ｒ１およびＲ４が、それぞれメチルまたはエチル基であり、Ｒ２およびＲ３がそれぞれ非置換あるいはメチル、エチル、メトキシ、エトキシ、Ｆ、Ｃｌ、ＮＯ２、ＣＦ３、フェニルまたはベンジルの群の１または２個の置換基で置換された同一のフェニル基である請求項１から３の一項または複数項に記載のジケトピロロピロール。
【請求項５】
請求項１から４の一項または複数項に記載の２種以上のジケトピロロピロールの混合物。
【請求項６】
コハク酸ジエステルを、式（ＩＩ）もしくは式（ＩＩＩ）のニトリル、または式（ＩＩ）もしくは式（ＩＩＩ）の２、３もしくは４種の異なるニトリルの混合物と、有機溶媒中、強塩基の存在下で反応させ、次いで加水分解することを含む請求項１から５の一項または複数項に記載のジケトピロロピロールを調製する方法。
【化２】
2006506331.tif 000016
【請求項７】
式（ＩＶ）または（Ｖ）のエステル
【化３】
2006506331.tif 000017
［式中、Ｒ５およびＲ６は、非置換または置換アルキルまたはアリール基である］を、式（ＩＩＩ）のニトリル
【化４】
2006506331.tif 000018
と、有機溶媒中、強塩基の存在下で反応させ、次いで加水分解することを含む請求項１から５の一項または複数項に記載の式（Ｉ）のジケトピロロピロールを調製する方法。
【請求項８】
天然または合成由来の高分子量有機材料、好ましくはプラスチック、樹脂、ワニス、ペイント、または電子写真トナーおよび顕色剤、カラーフィルタ、さらにまた製図用インク、筆記用インクおよび印刷インクを顔料着色するための請求項１から５の一項または複数項に記載のジケトピロロピロールの使用。
【請求項９】
インクがインクジェットインクである請求項８に記載の使用。
【請求項１０】
式（ＩＶ）または（Ｖ）の化合物
【化５】
2006506331.tif 000019
［式中、Ｒ５およびＲ６は、非置換または置換アルキルまたはアリール基であり、Ｒ１およびＲ２は請求項１から４に定義した通りである］。
【発明の詳細な説明】
【技術分野】
【０００１】
本発明は、価値のある顔料を構成する新規な１，４−ジケトピロロ［３，４−Ｃ］ピロール（以下ジケトピロロピロールと呼ぶ）に関し、さらにまた、その調製および高分子量材料を顔料着色するための使用に関する。
【背景技術】
【０００２】
ＥＰ−Ａ−００６１４２６は、ジケトピロロピロールを使用することを特徴とする高分子量有機材料を大量に着色する方法を開示している。
【０００３】
ＥＰ−Ａ−００９４９１１は、ジケトピロロピロールを調製する方法を開示している。
【０００４】
高分子量有機材料を着色するための顔料の使用においては、高色強度、効果的光堅牢度および耐候堅牢度、塗装システムで使用する場合の優れた上塗堅牢度、低粘度の高顔料化ペイント濃縮物（ミルベース）、および特にメタリック仕上げ塗装の場合の高透明性および高輝度色などの顔料の性能特性についての厳しい必要条件が課される。プラスチックの着色の場合には、効果的分散性に対する要求があり、効果的分散性は、例えば高色強度に、はっきりと示される。また、印刷システムでは、高色強度が必要条件である。顔料は、できるだけ普遍的に有用であるべきである。
【０００５】
しかし、上述した刊行物に開示されているジケトピロロピロールの多くは、もはや、今日の必要条件を満たしていない。
【発明の開示】
【発明が解決しようとする課題】
【０００６】
したがって、目的は、存在するジケトピロロピロール顔料と比較して、優れた特性を有する新規なジケトピロロピロール顔料を見出すことである。
【課題を解決するための手段】
【０００７】
驚くべきことには、この目的は、以下に規定されるジケトピロロピロール顔料により達成されることが見出された。
【０００８】
本発明は、式（Ｉ）のジケトピロロピロールを提供する。
【０００９】
【化６】
2006506331.tif 000003
【００１０】
式中、
Ｒ１、Ｒ２、Ｒ３、およびＲ４は、それぞれ独立に、Ｃ１〜Ｃ４アルキルラジカルまたは置換もしくは非置換フェニル基であり、このフェニル基は、Ｃ１〜Ｃ４アルキル、Ｃ１〜Ｃ４アルコキシ、ＣＮ、Ｆ、Ｃｌ、Ｂｒ、ＮＯ２、ＣＦ３、Ｓ−Ｃ１〜Ｃ４アルキル、フェニルまたは（Ｃ１〜Ｃ２）アルキレンフェニルの群からの１、２、３または４個の置換基で置換されることが可能であり、ただし、基Ｒ１、Ｒ２、Ｒ３またはＲ４の少なくとも１つは、前記置換または非置換フェニル基の１つである。
【００１１】
また、本発明は、２以上の（即ち２や３の）式（Ｉ）のジケトピロロピロールの混合物を提供する。
【００１２】
好ましくは、Ｒ１、Ｒ２、Ｒ３およびＲ４は、それぞれ独立に、メチル、エチル、フェニル、あるいはメチル、エチル、メトキシ、エトキシ、ＣＮ、Ｆ、Ｃｌ、Ｓ−メチル、フェニルまたはベンジルの群の１または２個の置換基で置換されたフェニルである。
【００１３】
特に興味深いのは、式（Ｉ）の対称型ジケトピロロピロールであり、式中、Ｒ１、およびＲ４は同一であり、Ｒ２およびＲ３は同一であって、特に式（Ｉ）のジケトピロロピロールであり、式（Ｉ）中、Ｒ１およびＲ４はそれぞれメチルまたはエチル基であり、Ｒ２およびＲ３は同一であって、それぞれ非置換あるいはメチル、エチル、メトキシ、エトキシ、Ｆ、Ｃｌ、ＮＯ２、ＣＦ３、フェニルまたはベンジルの群の１または２個の置換基で置換されたフェニル基である。
【発明を実施するための最良の形態】
【００１４】
本発明のジケトピロロピロール顔料および本発明による混合物は、コハク酸ジエステルを、式（ＩＩ）または（ＩＩＩ）のニトリルと、
【００１５】
【化７】
2006506331.tif 000004
【００１６】
あるいは、式（ＩＩ）または式（ＩＩＩ）の２、３または４種の異なるニトリルの混合物と、有機溶媒中、強塩基の存在下で反応させ、次いで加水分解することによって調製することができ、式中Ｒ１からＲ４は上記に定義した通りである。
【００１７】
使用するコハク酸ジエステルは、ジアルキル、ジアリールまたはモノアルキルモノアリールエステルであることができ、またコハク酸ジアルキルエステルおよびジアリールエステルは、非対称型であってもよい。好ましいのは、対称コハク酸ジエステル、特に対称型コハク酸ジアルキルエステルを使用することである。エステルが、コハク酸ジアリールエステルまたはコハク酸モノアリールモノアルキルエステルである場合には、アリールが、非置換あるいはクロロなどのハロゲン、メチル、エチル、イソプロピル、ｔｅｒｔ−ブチルもしくはｔｅｒｔ−アミルなどのＣ１〜Ｃ６アルキルまたはメトキシもしくはエトキシなどのＣ１〜Ｃ６アルコキシの群からの１、２もしくは３個の置換基で置換されたフェニルである。好ましくはアリールは、非置換のフェニルである。ここで、エステルは、コハク酸ジアルキルエステルまたはコハク酸モノアルキルモノアリールエステルであり、アルキルは、非分岐、分岐または環状であることができ、好ましくは分岐したものであり、好ましくは１〜１８個、具体的には１〜１２個、特に１〜８個、さらに特に好ましくは１〜５個の炭素原子を含む。例えば、アルキルは、好ましくはイソプロピル、ｓｅｃ−ブチル、ｔｅｒｔ−ブチル、ｔｅｒｔ−アミル、シクロヘキシル、ヘプチル、２，２−ジメチルヘキシル、オクチル、デシル、ドデシル、テトラデシルまたはオクタデシルなどのｓｅｃ−もしくはｔｅｒｔ−アルキルである。
【００１８】
コハク酸ジエステルの例は、ジメチル、ジエチル、ジプロピル、ジブチル、ジペンチル、ジヘキシル、ジヘプチル、ジオクチル、ジイソプロピル、ジ−ｓｅｃ−ブチル、ジ−ｔｅｒｔ−ブチル、ジ−ｔｅｒｔ−アミル、ジ［１，１−ジメチルブチル］、ジ［１，１，３，３−テトラメチルブチル］、ジ［１，１−ジメチルペンチル］、ジ［１−メチル−１−エチルブチル］、ジ［１，１−ジエチルプロピル］、ジフェニル、ジ［４−メチルフェニル］、ジ［２−メチルフェニル］、ジ［４−クロロフェニル］、ジ［２，４−ジクロロフェニル］、モノエチルモノフェニルまたはコハク酸ジシクロヘキシルである。
【００１９】
具体的には、アルキルが分岐していて３〜５個の炭素原子を含む対称型コハク酸ジアルキルエステルを使用する。
【００２０】
コハク酸ジエステルおよびニトリルは、知られている化合物であり、知られている方法によって調製することができる。
【００２１】
使用するニトリルの量または使用するニトリルの総量は、コハク酸ジエステルの量に関して化学量論的であるべきである。すなわち、コハク酸ジエステル１モル当り、２モルのニトリルである。それにもかかわらず、より高収率を得るためには、過剰のニトリルまたはコハク酸ジエステルを使用することが有利であることが証明された。有利には、化学量論的量を基準にして、１０倍までの過剰のニトリルまたはコハク酸ジエステルが使用し、好ましくは５倍まで、具体的には３倍までである。過剰のニトリルは回収する。
【００２２】
コハク酸ジエステルのニトリルとの反応は、有機溶媒中で実施する。適切な溶媒の例には、メタノール、エタノール、ｎ−プロパノール、イソプロパノール、ｎ−ブタノール、ｓｅｃ−ブタノール、ｔｅｒｔ−ブタノールなどの１〜１０個の炭素原子を有する第１級、第２級もしくは第３級アルコール、ｎ−ペンタノールまたは２−メチル−２−ブタノールなどのペンタノール、２−メチル−２−ペンタノールまたは３−メチル−３−ペンタノール、２−メチル−２−ヘキサノール、３−エチル−３−ペンタノールなどのヘキサノール、２，４，４−トリメチル−２−ペンタノール、シクロヘキサノールなどのオクタノール、またはエチレングリコール、ジエチレングリコール、プロピレングリコール、ジプロピレングリコールまたはグリセロールなどのグリコール、またはポリエチレングリコールまたはポリプロピレングリコールなどのポリグリコール、メチルイソブチルエーテル、テトラヒドロフラン、ジメトキシエタンまたはジオキサンなどのエーテル、エチレングリコールまたはプロピレングリコールのモノメチルもしくはモノエチルエーテル、ジエチレングリコールモノメチルエーテルまたはジエチレングリコールモノエチルエーテル、ブチルグリコールまたはメトキシブタノールなどのグリコールエーテル、２極性非プロトン性溶媒、例としてジメチルホルムアミド、Ｎ，Ｎ−ジメチルアセタミドまたはＮ−メチルピロリドンなどの酸アミド、テトラメチル尿素などの尿素誘導体、シクロヘキサンまたはベンゼンまたはアルキル−、アルコキシ−、ニトロ−またはハロゲン置換ベンゼンなどまた、トルエン、キシレン、エチルベンゼン、アニソール、ニトロベンゼン、クロロベンゼン、０−ジクロロベンゼンまたは１，２，４−トリクロロベンゼンなどの脂肪族または芳香族炭化水素、ピリジン、ピコリンまたはキノリンなどの芳香族Ｎ−複素環式化合物、さらにまたヘキサメチルホスホルアミド、１，３−ジメチル−２−イミダゾリジノン、ジメチルスルホキシドまたはスルホラン、が含まれる。
【００２３】
反応物の１重量部当り、２〜２５重量部の溶媒を使用することが有利である。攪拌可能な懸濁液を確実に得るために十分な溶媒量であるべきである。さらにまた、反応が生じる温度範囲で、その反応物が液体である場合には、式（ＩＩ）および／または式（ＩＩＩ）の反応物ニトリルを、同時に溶媒として使用することも可能である。
【００２４】
本発明の方法においては、溶媒としてアルコール、特に第２級もしくは第３級アルコールを使用することが好ましい。好ましい第３級アルコールはｔｅｒｔ−ブタノールおよびｔｅｒｔ−アミルアルコールである。
【００２５】
溶媒の混合物、特に好ましい第２級および第３級アルコールと、トルエン、キシレンなどの芳香族炭化水素との、またはクロロベンゼンなどのハロゲン置換ベンゼンとの混合物を使用することも可能である。
【００２６】
本発明の方法は、強塩基の存在下で実施する。適切な強塩基は、具体的にはリチウム、ナトリウムまたはカリウムなどのアルカリ金属それ自体、またはリチウム、ナトリウムもしくはカリウムアミドなどのアルカリ金属アミド、リチウム、ナトリウムもしくはカリウムハライドなどのアルカリ金属ハライド、またはアルカリ土類金属またはアルカリ金属アルコキシドであり、これらは、例えば具体的にはリチウム、ナトリウム、もしくはカリウムメトキシド、エトキシド、ｎ−プロポキシド、イソプロポキシド、ｎ−ブトキシド、ｓｅｃ−ブトキシド、ｔｅｒｔ−ブトキシド、２−メチル−２−ブトキシド、２−メチル−２−ペントキシド、３−メチル−３−ペントキシドおよび３−エチル−３−ペントキシドなど１〜１０個の炭素原子を有する第１級、第２級もしくは第３級脂肪族アルコールから得られる。上述の塩基の混合も使用することができる。
【００２７】
本発明の方法においては、使用する強塩基は、好ましくはアルカリ金属アルコキシドを含み、ただし、アルカリ金属は、具体的にはナトリウムまたはカリウムであり、アルコキシドは好ましくは第２級もしくは第３級アルコールから得る。したがって、特に好ましい強塩基は、例えばナトリウムもしくはカリウムイソプロポキシド、ｓｅｃ−ブトキシド、ｔｅｒｔ−ブトキシドおよびｔｅｒｔ−アミルオキシドである。また、アルカリ金属アルコキシドは、対応するアルカリ金属、アルコールをアルカリ金属ハライドまたはアルカリ金属アミドと反応させることによって、現場で調製することができる。
【００２８】
本発明の方法においては、強塩基は、使用する反応物１モル当り、０．１〜１０モル、好ましくは１．９〜５．０モルの量で過剰に使用することができる。
【００２９】
原理的には、化学量論的量の塩基で十分であるが、塩基が過剰であると多くの場合に、収率に有利な効果がある。
【００３０】
コハク酸ジエステルと式（ＩＩ）または式（ＩＩＩ）のニトリルとの本発明の反応は、具体的には６０〜２００℃、好ましくは８０〜１４０℃の温度で、望ましい場合には過圧下で実施する。
【００３１】
反応に対しては、個々の成分は、好ましくは室温で、どのような順序でも添加することができる。全ての成分を、比較的低温で導入し、次いで、混合物を反応温度の範囲に加熱することも可能である。一般に、収率に特に有利な効果を有する１つの好ましい実施態様は、反応物ニトリルを塩基と一緒に導入し、反応温度の領域でコハク酸ジエステルを計量して供給することである。他の可能性は、反応温度で、塩基の初期仕込に対して、コハク酸ジエステルおよび反応物ニトリルを同時に計量して供給することである。本発明の方法は、バッチ式または連続的に実施することができる。
【００３２】
一般に、低級アルキル基を有するコハク酸ジエステルの場合および例えばメタノール、エタノール、ｎ−プロパノール、イソプロパノールまたはｔｅｒｔ−ブタノールなどの低級アルコールから得られるアルコキシドの場合、より高収率を得るためには、反応過程で形成された低級アルコールを、反応媒体から連続的に除去することが必要であることが判るであろう。使用する溶媒がアルコールであり、使用する塩基がアルコキシドである場合には、同じアルキル部分を有するアルコールおよびアルコキシドを選ぶのが有利であろう。また、コハク酸ジエステルが同じ種類のアルキル基を含むことも同様に有利であろう。
【００３３】
反応生成物を加水分解するために使用する加水分解剤は、水、１つまたは複数の有機プロトン性溶媒または１つまたは複数の酸を含む。適切なプロトン性溶媒の例には、好ましくはメタノール、エタノールなどの１〜４個の炭素原子を有するアルコールが含まれる。適切な酸には、脂肪族カルボン酸、芳香族カルボン酸またはスルホン酸などの有機酸、その例は、ギ酸、酢酸、プロピオン酸、酪酸、ヘキサン酸、シュウ酸、クエン酸、安息香酸、フェニル酢酸、ベンゼンスルホン酸またはｐ−トルエンスルホン酸であり、さらに無機酸、その例は、塩酸、硫酸またはリン酸であって、これらのものが含まれる。加水分解に対しては、有機酸、特に酢酸およびギ酸などの脂肪族カルボン酸を使用することが好ましい。また、水、有機プロトン性溶媒および／または酸をどのような組み合わせでも使用することが可能である。また、加水分解は、有機非プロトン溶媒の存在下で実施してもよい。
【００３４】
加水分解は、反応懸濁液に加水分解剤を添加することによって直接に、また加水分解剤に反応懸濁液を添加することによって間接的に生じうる。水、有機溶媒、プロトン性溶媒および酸加水分解剤を、いかなる順序および混合物としてでも、初期仕込として添加および／または導入することができる。さらなる可能性は、初期仕込に対して、個々の成分を同時に添加することである。例えば、酸および反応懸濁液を、水および／またはアルコールの初期仕込に対して同時に添加することができる。
【００３５】
例えば、リン酸塩、酢酸塩、クエン酸またはトリエタノールアミン緩衝液などの緩衝液を加水分解の間に使用することが有利であろう。
【００３６】
加水分解の間の温度は、−２０℃〜２００℃、好ましくは−５〜１８０℃、具体的には、０〜１６０℃がよく、加水分解は、望ましい場合には過圧下で生じる。また、反応懸濁液および加水分解剤は、温度に差異がありうる。また、加水分解は、例えば水蒸気により生じうる。
【００３７】
加水分解剤の総量は、有利には塩基に対し、少なくとも化学量論的な量である。例えば、水および／または有機溶媒、プロトン溶媒は、形成された顔料１部当り、０．５重量部および５０重量部の間で使用する。酸は、有利には塩基に対して、０．１〜１０倍モル過剰で使用する。加水分解後、水含有懸濁液が存在する場合には、ｐＨは、アルカリ性、中性または酸性の範囲で置くのがよい。
【００３８】
式（Ｉ）のジケトピロロピロールは、本方法により、加水分解中に顔料、微細に分割された前顔料または粗い結晶性粗製顔料として得られる。加水分解後存在する顔料は、通常の方法で濾過によって単離することができる。顔料の単離の前に適当な場合には減圧下での蒸留によって、あるいは水蒸気蒸留によって溶媒を除去することができる。これは、加水分解の間に行うこともできる。
【００３９】
前顔料および粗製顔料は、後処理にかける必要がある。この目的のために、加水分解懸濁液を直接使用することができ、あるいは別法として、顔料をまず単離し、次に後処理することができる。
【００４０】
後処理は、水および／または有機溶媒中、任意のｐＨで、５０〜２５０℃、好ましくは８０〜１９０℃の温度で、望ましい場合には過圧下で、１０分〜４８時間、好ましくは３０分〜８時間の熱後処理もしくは粉砕操作またはこれら２つの操作の組み合わせを含む。
【００４１】
粉砕は、乾式粉砕または湿式粉砕によって行うことができる。
【００４２】
乾式粉砕に適するミルは、全ての、バッチ式および連続式振動ミルまたはロールミルを含み、一方、湿式粉砕用の適切なミルは、全てのバッチ式および連続式攪拌ボールミル、ロールミルおよび振動ミル、さらにまた混練装置を含む。湿式粉砕は、水および／または有機溶媒中で、任意のｐＨで行う。
【００４３】
湿式粉砕は、高エネルギー入力で、例についていえば、粉砕空間１リットル当り１．０ＫＷを超える出力密度および１２ｍ／ｓを超える攪拌周速度で、攪拌ボールミル中で実施することが好ましい。また、加水分解剤または反応懸濁液は、部分的に順次添加することができ、したがって、その部分の間で、例えば、望ましい場合には高温で、長時間攪拌するなどの中間処理があってもよい。
【００４４】
後処理のために、ジケトピロロピロールをあらかじめ単離することなしに、加水分解懸濁液を使用することが好ましい。  彩色特性を向上させ、ある一定の性能効果を達成するために、界面活性剤、顔料性および非顔料性分散剤、充填剤、標準化剤、樹脂、ワックス、脱泡剤、抗ダスト剤、増量剤、調色着色剤、防腐剤、乾燥遅延剤、レオロジー制御添加剤、湿潤剤、抗酸化剤、ＵＶ吸収剤、光安定剤またはその組み合わせなどの助剤を使用することが可能である。
【００４５】
助剤は、反応、加水分解および／または後処理の前、その間、または後に、一度にまたは２回または複数に分割して、適時に所望の時点で添加することができる。添加された助剤の総量は、ジケトピロロピロール顔料に基づいて、０重量％〜４０重量％、好ましくは１重量％〜３０重量％さらに好ましくは２．５重量％〜２５重量％に達してよい。
【００４６】
適切な界面活性剤には、アニオン性またはアニオン−活性の、カチオン性またはカチオン−活性の、および非イオン性の物質またはそれら薬品の混合物が含まれる。好ましい界面活性剤または界面活性剤混合物は、泡立ちのないものである。
【００４７】
適切なアニオン性物質の例には、脂肪酸タウロイド、脂肪酸Ｎ−メチルタウロイド、脂肪酸イセチオン酸塩、アルキルフェニルスルホン酸塩、アルキルナフタレン−スルホン酸塩、アルキルフェノールポリグリコールエーテル硫酸塩、脂肪アルコールポリグリコールエーテル硫酸塩、脂肪酸アミドポリグリコールエーテル硫酸塩、アルキルスルホコハク酸塩、アルケニルコハク酸モノエステル、脂肪アルコールポリグリコールエーテルスルホコハク酸塩、アルカンスルホン酸塩、脂肪酸グルタミン酸塩、アルキルスルホコハク酸塩、脂肪酸サルコサイド；脂肪酸、例として、パルミチン、ステアリンおよびオレイン酸；石鹸、例として脂肪酸、ナフテン酸およびアビエチン酸、アルカリ可溶性樹脂などの樹脂酸のアルカリ金属塩が含まれ、このアルカリ可溶性樹脂の例は、ロジン改変マレイン酸エステル樹脂およびシアヌール酸クロリド、タウリン、Ｎ，Ｎ’−ジエチルアミノプロピルアミンおよびｐ−フェニレンジアミンをベースとする縮合生成物である。樹脂石鹸、すなわち、樹脂酸のアルカリ金属塩が特に好ましい。
【００４８】
適切なカチオン性物質の例には、第４級アンモニウム塩、脂肪アミンアルコキシレート、アルコキシルポリアミン、脂肪アミンポリグリコールエーテル、脂肪アミン、ジアミン、および脂肪アミンまたは脂肪アルコールから誘導されたポリアミン、および前記アミンのアルコキシレート、脂肪酸から誘導されたイミダゾリン、および例えば、酢酸塩などのこれらカチオン性物質の塩が含まれる。
【００４９】
適切な非イオン性物質の例には、アミンオキシド、脂肪アルコールポリグリコールエーテル、脂肪酸ポリグリコールエーテル、脂肪酸アミドＮ−プロピルベタインなどのベタイン、脂肪族および芳香族アルコールのリン酸エステル、脂肪アルコールまたは脂肪アルコールポリグリコールエーテル、脂肪酸アミドエトキシレート、脂肪アルコール−アルキレンオキシド付加物およびアルキルフェノールポリグリコールエーテルが含まれる。
【００５０】
非顔料性分散剤とは、構造的に言って、化学的改変によって有機顔料から誘導されない物質を意味する。非顔料性分散剤は、顔料を実際に調製する間、あるいは多くの場合に、着色される適用媒体に顔料を組込む間に、分散剤として添加する。例えば、対応するバインダーに、顔料を分散させることによってペイントまたは印刷インクを調製する間に添加する。対応するバインダーは、ポリオレフィン、ポリエステル、ポリエーテル、ポリアミド、ポリイミン、ポリアクリレート、ポリイソシアナート、そのブロックコポリマー、対応するモノマーのコポリマーまたは異なるクラスのいくつかのモノマーにより改変されたあるクラスのポリマーなどの高分子物質であってよい。これらの高分子物質は、ヒドロキシル、アミノ、イミノおよびアンモニウム基、カルボン酸およびカルボキシレート基、スルホン酸およびスルホネート基またはホスホン酸およびホスホネート基などの極性アンカー基を持っており、例えば芳香族非顔料性物質により改変することもできる。さらに、非顔料性分散剤は、有機顔料から誘導されたものではないが、官能基により化学的に改変された芳香族物質であってよい。
【００５１】
この種の非顔料性分散剤は、当業者に知られており、いくつかの場合には、市販されている。（例えば、Ｓｏｌｓｐｅｒｓｅ（登録商標）、Ａｖｅｃｉａ；Ｄｉｓｐｅｒｂｙｋ（登録商標）、Ｂｙｋ、Ｅｆｋａ（登録商標）、Ｅｆｋａ）。多くのタイプを代表として以下に述べる；しかし、記載されているどのような所望の他の物質も、原則として使用することが可能であり、例として、イソシアナートとアルコール、ジオールまたはポリオール、アミノアルコールまたはジアミンまたはポリアミンとの縮合物、ヒドロキシカルボン酸のポリマー、オレフィンモノマーまたはビニルモノマーとエチレン性不飽和カルボン酸およびそのエステルとのコポリマー、エチレン性不飽和モノマーのウレタン含有ポリマー、ウレタン改変ポリエステル、シアヌール酸ハライドをベースとする縮合生成物、ニトロキシ化合物含有ポリマー、ポリエステルアミド、改変ポリアミド、改変アクリルポリマー、ポリエステルおよびアクリルポリマーから形成されたくし状分散剤、リン酸エステル、トリアジンから誘導されたポリマー、改変ポリエーテル、または芳香族、非顔料性物質から誘導された分散剤がある。これらの基本構造は、多くの場合、官能基を持つさらなる物質と、例えば化学反応させることによって、あるいは塩を形成させることによってさらに改変する。
【００５２】
顔料性分散剤とは、基本構造として有機顔料から由来する顔料分散剤を意味し、前記基本構造の化学的改変によって調製する；例としては、サッカリン含有顔料分散剤、ピペリジル含有顔料分散剤、ナフタレン−またはペリレン−由来の顔料分散剤、メチレン基を介して顔料基本構造に結合している官能基を含む顔料分散剤、ポリマーにより化学的に改変された顔料基本構造、スルホ酸基、スルホンアミド基もしくはスルホ酸酸エステル基を含む顔料分散剤、エーテルもしくはチオエーテルを含む顔料分散剤、またはカルボン酸、カルボキシルエステルもしくはカルボキサミド基を含む顔料分散剤が含まれる。
【００５３】
また、式（Ｉ）の化合物の混合物は、互いに独立に調製された異なる反応溶液を、あらかじめ混合するかまたは混合せずに、共加水分解することによって調製するか、あるいは２つまたは複数の式（Ｉ）の化合物を共再沈殿することによって調製することができる。
【００５４】
また、対称形に置換された式（Ｉ）のジケトピロロピロールは、コハク酸ジエステルとニトリルとを反応させることによってではなく、換わりに式（ＩＶ）または式（Ｖ）のエステル、
【００５５】
【化８】
2006506331.tif 000005
と式（ＩＩＩ）のニトリルとを、有機溶媒中、強塩基の存在下で反応させ、続いて加水分解することによって調製することができる。Ｒ１およびＲ２は、上記の定義を有し、Ｒ５およびＲ６は、非置換または置換アルキルまたはアリール基、好ましくはコハク酸ジエステルに関連して特定されたエステル基である。
【００５６】
この反応は、コハク酸ジエステルとニトリルとの反応での記載と同様の条件下で実施することができる。
【００５７】
式（ＩＶ）または式（Ｖ）のエステルは、米国特許第Ｂ１−６，２０７，６９７号またはＷＯ００／３４２４８に開示されている方法と類似して調製することができる。
【００５８】
本発明のジケトピロロピロール顔料は、好ましくは水性のプレスケーキとして使用することができるが、一般には易流動性の粉体状性質をもつ固体システム、または顆粒を含む。
【００５９】
本発明のジケトピロロピロール顔料は、卓越した彩色およびレオロジー的特性に対し、具体的には、卓越したレオロジー、高透明性、効果的光沢、高色強度、傷の付かない上塗堅牢度、および非常に効果的光堅牢度および耐候堅牢度に対して、特に塗料材料において注目に値する。ジケトピロロピロール顔料は、溶剤タイプおよび水性システムで使用することができる。また、プラスチックおよび印刷システムでも、ジケトピロロピロール顔料は、良好な特性を示し、したがって、汎用的に使用することができる。
【００６０】
本発明によって調製されたジケトピロロピロール顔料は、例えばプラスチック、樹脂、ワニス、ペイント、または静電写真トナーおよび顕色剤、さらにまた製図用インク、筆記用インク、および印刷インクなどの、天然または合成由来の高分子量有機材料を顔料着色するために使用することができる。
【００６１】
上記の顔料で顔料着色することができる高分子有機材料の例には、エチルセルロース、ニトロセルセルロース、セルロースアセテート、またはセルロースブチレートなどのセルロースエーテルおよびセルロースエステル、天然樹脂、または付加重合樹脂または縮合樹脂などの合成樹脂、アミノ樹脂の例、特に尿素−ホルムアルデヒド樹脂およびメラミン−ホルムアルデヒド樹脂、アルキッド樹脂、アクリル樹脂、フェノール樹脂、ポリカーボネート、ポリスチレン、ポリ塩化ビニル、ポリエチレン、ポリプロピレンなどのポリオレフィン、ポリアクリロニトリル、ポリアクリル酸エステル、ポリアミド、ポリウレタンまたはポリエステル、ゴム、カゼイン、シリコーンおよびシリコーン樹脂が、個々にまたは混合物の形で含まれる。
【００６２】
前述の高分子量有機化合物は、プラスチック塊、溶融物の形態、または紡糸溶液、ワニス、ペイント、または印刷インクの形態であっても構わない。本発明によって得られた顔料を、所期の用途に応じてブレンドの形態あるいは調剤または分散液の形態で利用することが有利であることが分っている。顔料着色される高分子量有機材料に基づいて、本発明の顔料は０．０５重量％〜３０重量％好ましくは０．１重量％〜１５重量％の量で使用する。
【００６３】
また、本発明の顔料は、例えば、１成分または２成分粉体トナー（また、１成分または２成分顕色剤と呼ばれる）、磁気トナー、液体トナー、重合トナー、特殊トナーなどの電子写真トナー、および顕色剤の着色剤として使用に適する。
【００６４】
一般的なトナーバインダーは、スチレン、スチレン−アクリル酸エステル、スチレン−ブタジエン、アクリル酸エステル、ポリエステルおよびフェノ−ル−エポキシ樹脂、ポリスルホン、ポリウレタン、個々にまたは組み合わせて、さらにまたポリエチレンおよびポリプロピレンなどの付加重合樹脂、ポリ付加樹脂およびポリ縮合樹脂であり、これらは樹脂は、電荷制御剤、ワックスまたは流動性助剤などのさらなる成分添加を既に含んでいてよいし、またこれらにより、引き続いて改変することもできる。
【００６５】
本発明の顔料は、さらに粉体および粉体塗料材料、特に、摩擦静電的または界面動電気的に噴霧可能な粉体塗料材料の着色剤として使用に適し、粉体塗料材料は、例えば、金属、木材、プラスチック、ガラス、セラミック、コンクリート、織物材料、紙またはゴムで作製された物品の表面を塗装するために使用する。
【００６６】
一般に粉体塗料樹脂として使用する樹脂は、通常の硬化剤と一緒になって、エポキシ樹脂、カルボキシル−およびヒドロキシル−含有ポリエステル樹脂、ポリウレタン樹脂およびアクリル樹脂である。また、樹脂の組み合わせも使用する。すなわち、例えばエポキシ樹脂は、しばしばカルボキシル−およびヒドロキシル−含有ポリエステル樹脂と組み合わせて使用する。一般的硬化成分（樹脂系に応じて）は、例えば酸無水物、イミダゾール、さらにまたジシアンジアミド、およびその誘導体、ブロックドイソシアナート、ビスアシルウレタン、フェノールおよびメラミン樹脂、トリグリシジルイソシアヌレート、オキサゾリン、およびカルボン酸である。
【００６７】
また、本発明の顔料は、水性と非水性ベース共にインクジェット中で、さらにまたホットメルトプロセスによって操作するインク中で、着色剤として使用に適している。
一般にインクジェットインクは、本発明によって調製された１つまたは複数の化合物を、合計０．５重量％〜１５重量％、好ましくは１．５重量％〜８重量％（乾燥基準で計算して）含む。
【００６８】
ミクロエマルションインクは、有機溶媒、水、望ましい場合には、その他のハイドロトロピック（Ｈｙｄｒｏｔｒｏｐｉｃ）物質（界面媒介物質）をベースにしている。
一般にミクロエマルションインクは、本発明によって調製された１つまたは複数の化合物を、０．５重量％〜１５重量％、好ましくは１．５重量％〜８重量％、水５重量％〜９９重量％、および有機溶媒および／またはハイドロトロピック化合物０．５重量％〜９４．５重量％含む。
【００６９】
溶媒ベースインク−ジェットインクは、好ましくは本発明によって調製された１つまたは複数の化合物を、０．５重量％〜１５重量％、有機溶媒および／またはハイドロトロピック化合物８５重量％〜９９．５重量％を含む。
【００７０】
一般にホット−メルトインクは、ワックス、脂肪酸、脂肪アルコールまたはスルホンアミドをベースとしており、これらは、室温で固体であって、加熱すると液体になり、好ましい融解温度範囲は、約６０℃から約１４０℃が適する。ホットメルトインクジェットインクは、本質的に例えば、ワックス２０重量％〜９０重量％、および本発明によって調製された１つまたは複数の化合物１重量％〜１０重量％からなる。さらに、ホットメルトインクジェットインクは、その他のポリマー（“染料ディゾルバー”として）０重量％〜２０重量％、分散助剤０重量％〜５重量％、粘度改質剤０重量％〜２０重量％、可塑剤０重量％〜２０重量％、粘着性付与剤０重量％〜１０重量％、透明性安定剤（これは、例えばワックスの結晶化を防止する）０重量％〜１０重量％、および抗酸化剤０重量％〜２重量％を含むことが可能である。例えば、一般的添加剤および助剤は、米国特許第ＰＳ５，５６０，７６０号に記載されている。
【００７１】
さらにまた、本発明の顔料は、カラーフィルタ、加法発色および減法発色共に、さらにまた電子的インクに対する着色剤として使用に適している。
【００７２】
プラスチック分野において、顔料の特性を評価するために、多様な知られたプラスチックの中から可塑化ポリ塩化ビニル（ＰＶＣ）を選んだ。
【００７３】
印刷部門において、顔料の特性を評価するために、多様な知られた印刷システムの中からニトロセルロース（ＮＣ）をベースとするグラビア印刷システムを選んだ。
【００７４】
塗料部門において、顔料の特性を評価するために、多様な知られたワニスの中から非水分散液をベースとする高固形分アクリル樹脂焼付けワニス（ＨＳ）、ポリウレタンをベースとする水性ワニス（ＰＵ）、および中油アルキド樹脂およびブタノール−エーテル化メラミン樹脂をベースとするアルキド−メラミン樹脂（ＡＭ）を選んだ。
【００７５】
色強度および色相は、ＤＩＮ５５９８６にしたがって決定した。分散後のミルベースレオロジーは、以下の５点法に基づいて、目視で評価した。
５    高流動性流体
４    液体
３    粘性
２    僅かにゲル化
１    ゲル化
上塗堅牢度は、ＤＩＮ５３２２１にしたがって決定した。
【００７６】
粘度は、ミルベースを最終顔料濃度に希釈後、エリクセン（Ｅｒｉｃｈｓｅｎ）製Ｒｏｓｓｍａｎｎビスコスパチュラ型３０１を使用して決定した。
【００７７】
以下の実施例において、部およびパーセンテージは、各々の場合に重量によるものとする。
【００７８】
（実施例１ａ）
４つ口フラスコに無水のｔｅｒｔ−アミルアルコール２５２．８部を仕込む。ナトリウム２３部を導入した後、ナトリウムが反応してしまうまで、混合物を還流下で、攪拌する。１００℃で、式（ＸＸ）のニトリル５８．６部
【００７９】
【化９】
2006506331.tif 000006
を導入する。２時間にわたって、コハク酸ジイソプロピル３０．４部を１００℃で、滴下しながら添加する。次いで、混合物を還流下で、４時間攪拌する。反応懸濁液を８０℃に冷却させた後に、２５℃で、水３００部およびメタノール４００部の混合物中に、注ぐ。加水分解懸濁液を還流下で、６．５時間攪拌する。これを室温に冷却させた後に、メタノール３２０部を添加し、攪拌し、次いで懸濁液を濾過して、顔料をメタノールで洗浄する。プレスケーキをメタノール１２８０部中に懸濁し、攪拌し、懸濁液を濾過して、顔料をメタノールおよび水で洗浄し、８０℃で、乾燥する。
【００８０】
これにより、式（ＸＸＩ）のジケトピロロピロール顔料３６．６部が得られる。
【００８１】
【化１０】
2006506331.tif 000007
この顔料は、ＨＳワニスでは、強い、きれいな、オレンジ色相および傷付かない上塗堅牢度を有する透明塗料を提供する。メタリック仕上げは、強い、金色がかった黄色相をもって明るい。ＰＵワニスでは、強い、金色がかった黄色相をもつ明るいメタリック仕上げ塗料が得られる。レオロジーは、非常に良好で５に評価する。
【００８２】
（実施例１ｂ）（比較例）
【００８３】
【化１１】
2006506331.tif 000008
式（ＸＸＩＩ）のジケトピロロピロールを、ＥＰ９４９１１、実施例１２によって調製し、実施例１ａによって調製された式（ＸＸＩ）のジケトピロロピロールに対して比較した。ＨＳワニスではこの塗料は、色が著しく、より隠蔽性があり、より弱く、本質的により濁った褐色がかった赤色相を有している。また、耐候堅牢度が劣っている。ＰＵワニスでは、レオロジーは、２〜３にのみ評価される。
【００８４】
（実施例１ｃ）（比較例）
【００８５】
【化１２】
2006506331.tif 000009
式（ＸＸＩＩＩ）のジケトピロロピロールは、ＥＰ９４９１１、実施例１４によって調製し、実施例１ａによって調製された式（ＸＸＩ）のジケトピロロピロールに対して比較した。ＨＳワニスではこの塗料は、本質的により隠蔽性であり、本質的により濁った褐色がかった紫色相を有している。メタリック塗料は、グレー−褐色相で、色が弱い。ＰＵワニスでは、また同様な、著しく劣った彩色品質のものが得られる。
【００８６】
（実施例２）
４つ口フラスコに無水のｔｅｒｔ−アミルアルコール１８９．６部を仕込む。ナトリウム１７．３部を導入した後、ナトリウムが反応してしまうまで、混合物を還流下で、攪拌する。１００℃で、式（ＸＸＩＶ）のニトリル
【００８７】
【化１３】
2006506331.tif 000010
４１．９部を導入する。２時間にわたって、コハク酸ジイソプロピル２２．８部を１００℃で、滴下しながら添加する。次いで、混合物を還流下で、４時間攪拌する。反応懸濁液を８０℃に冷却させた後に、２５℃で、水２２５部およびメタノール３００部の混合物中に、注ぐ。加水分解懸濁液を還流下で、６．５時間攪拌する。これを室温に冷却させた後に、メタノール２４０部を添加し、攪拌し、次いで懸濁液を濾過して、顔料をメタノールで洗浄する。プレスケーキをメタノール９６０部中に懸濁させ、攪拌し、懸濁液を濾過して、顔料をメタノールおよび水で洗浄し、８０℃で乾燥する。
【００８８】
これにより、式（ＸＸＶ）のジケトピロロピロール顔料２６．８部が得られる。
【００８９】
【化１４】
2006506331.tif 000011
ＨＳワニスでは、この顔料は、きれいなオレンジ色相および傷付かない上塗堅牢度を有する透明塗料を提供する。
【００９０】
（実施例３）
４つ口フラスコに無水のｔｅｒｔ−アミルアルコール１８９．６部を仕込む。ナトリウム１７．３部を導入した後、ナトリウムが反応してしまうまで、混合物を還流下で、攪拌する。１００℃で、式（ＸＸＩＶ）のニトリル５部および式（ＸＸ）のニトリル３８．６部を導入する。２時間の中に、コハク酸ジイソプロピル２２．８部を１００℃で、滴下しながら添加する。次いで、混合物を還流下で、４時間攪拌する。反応懸濁液を８０℃に冷却させた後に、２５℃で、水２２５部およびメタノール３００部の混合物中に、注ぐ。加水分解懸濁液を還流下で、２時間攪拌する。これを室温に冷却させた後に、メタノール２４０部を添加し、攪拌し、次いで懸濁液を濾過して、顔料をメタノールで洗浄する。プレスケーキをメタノール９６０部中に懸濁させ、攪拌し、懸濁液を濾過して、顔料をメタノールおよび水で洗浄し、８０℃で乾燥する。
【００９１】
これにより、式（ＸＸＩ）、式（ＸＸＶ）および式（ＸＸＶＩ）の顔料の混合物からなるジケトピロロピロール顔料２５．９部が得られる。
【００９２】
【化１５】
2006506331.tif 000012
ＰＵワニスでは、この顔料は、クラレット色の色相および傷付かない上塗堅牢度を有する透明塗料を生成する。これと比較して、ＥＰ９４９１１に開示されている方法によって調製された市販の通例の顔料Ｐ．Ｒ．２５５は、ＰＵワニスでは、不適当な上塗堅牢度を示す。
【００９３】
（実施例４）
４つ口フラスコに無水のｔｅｒｔ−アミルアルコール１７６部を仕込む。ナトリウム１３．８部を導入した後、ナトリウムが反応してしまうまで、混合物を還流下で、攪拌する。１００℃で、式（ＸＸＶＩＩ）のニトリル３９．５部を導入する。
【００９４】
【化１６】
2006506331.tif 000013
５時間にわたって、コハク酸ジイソプロピル２２．７部を１００℃で、滴下しながら添加する。次いで、混合物を還流下で、１時間攪拌する。反応懸濁液を８０℃に冷却させた後に、４０℃で、水４３０部中に注ぐ。加水分解懸濁液を還流下で、４．５時間攪拌する。これを室温に冷却させた後に、メタノール６７０部を添加し、攪拌し、次いで懸濁液を濾過して、顔料をメタノールおよび水で洗浄し、８０℃で乾燥する。
【００９５】
これにより、式（ＸＸＶＩＩＩ）のジケトピロロピロール顔料３２．８部が得られる。
【００９６】
【化１７】
2006506331.tif 000014
ＡＭワニスでは、この顔料は、強い黄色がかった赤色相および傷付かない上塗堅牢度を有する不透明塗料を生成する。粘度は、３秒になる。ＰＶＣでは、オレンジ色相を有する強い着色が得られ、さらにＮＣプリントでは、黄色がかった赤色相を有する強い着色が得られる。
【国際調査報告】
2006506331.tif 000021
2006506331.tif 000022
2006506331.tif 000023
2006506331.tif 000024